FR 2909991 A1 20080620 FR 0610997 A 20061215 Domaine de l'invention L'invention concerne le domaine de la préparation de solides constitués de magadiite. II s'agit de solides lamellaires à base de silicates, connus également sous le nom de solides lamellaires de type phyllosilicates ou silicates lamellaires. On entend par solide lamellaire à base de silicate un composé solide formé de couches (ou feuillets) superposées mais séparées les unes des autres d'une distance variant entre 2 et 5 Â, lesdites couches étant constituées de silicium arrangé en coordination tétraédrique (SiO4). D'autres éléments que le silicium Si peuvent être présents dans io le solide également en position tétraédrique. Art antérieur Parmi les silicates lamellaires, on peut citer la magadiite, natrosilite, kenyaite, 15 makatite, nekoite, kanemite, okenite, dehayelite, macdonalite et rhodesite. Ces solides existent souvent à l'état naturel avec une composition du type AXSiyOZ, nH2O,avec 1 REVENDICATIONS 1. Procédé de préparation d'un solide lamellaire cristallisé constitué de magadiite consistant à procéder dans une étape (i) au mélange d'au moins une source de silice, d'au moins un sel de N,N,N',N'-tétraméthyl-N,N'-dibenzyloctanediammonium, d'au moins un métal alcalin et/ou alcalino-terreux M et de l'eau puis à procéder dans une étape (ii) au traitement hydrothermal dudit mélange jusqu'à ce que ledit solide lamellaire cristallisé constitué de magadiite se forme. 2. Procédé de préparation selon la revendication 1 tel que ledit sel de N,N,N',N'-tétraméthyl-N,N'-dibenzyloctanediammonium est un dihalogénure de N,N,N',N'-tétraméthyl-N,N'-dibenzyloctanediammonium. 3. Procédé de préparation selon la revendication 1 ou la revendication 2 tel que ledit sel est un dibromure de N,N,N',N'-tétraméthyl-N,N'-dibenzyloctanediammonium. 4. Procédé de préparation selon l'une des revendications 1 à 3 tel que ledit métal alcalin et/ou alcalino-terreux M est choisi parmi le lithium, le potassium, le sodium et le calcium et le mélange d'au moins deux de ces métaux. 5. Procédé de préparation selon la revendication 4 tel que ledit métal alcalin et/ou alcalino-terreux M est le sodium. 6. Procédé de préparation selon l'une des revendications 1 à 5 tel que ladite source de silice incorporée dans ladite étape (i) est une silice colloïdale. 7. Procédé de préparation selon l'une des revendications 1 à 6 tel que ledit mélange formé au cours de ladite étape (i) comprend au moins une source d'au moins un élément X à coordinence tétraédrique et différent du silicium. 8. Procédé de préparation selon la revendication 7 tel que ledit élément X est l'aluminium. 9. Procédé de préparation selon l'une des revendications 1 à 8 tel que le mélange réactionnel obtenu à ladite étape (i) présente une composition chimique exprimée, en termes de moles d'oxydes, par la formule : SiO2 : w XOn : x M+OH" : y H2O : z RO 2909991 13 w étant compris entre 0 et 0,5, x étant compris entre 0,001 et 1, y étant compris entre 10 et 100, z étant compris entre 0,01 et 3, n étant compris entre 1 et 3, et où X est au moins un élément à coordinence tétraédrique et différent du silicium, M est au moins un cation choisi parmi le lithium, le potassium, le sodium 5 et le calcium et le mélange d'au moins deux de ces métaux, R est le N,N,N',N'-tétraméthyl-N,N'-dibenzyloctanediammonium, w, x, y et z représentant respectivement le nombre de moles de XOn, de M+OH de H2O et de RO. 10. Procédé de préparation selon l'une des revendications 1 à 9 tel que ladite étape (ii) est mise en oeuvre en soumettant ledit mélange réactionnel à des 10 conditions hydrothermales, sous une pression de réaction autogène à une température de cristallisation comprise entre 100 et 200 C. 11. Procédé de préparation selon l'une des revendications 1 à 10 tel que la durée de ladite étape (ii) varie entre 1 et 50 jours. 12. Procédé de préparation selon l'une des revendications 1 à 11 tel que ledit 1s produit issu de ladite étape (ii) de cristallisation est soumis à au moins : iii) une étape de séparation du solide lamellaire cristallisé du mélange de cristallisation, iv) une étape de lavage du solide lamellaire cristallisé, et v) une étape de séchage dudit solide lamellaire cristallisé. 20